(57)【特許請求の範囲】
【請求項１】
少なくとも下記の工程（Ａ）〜（Ｄ）を経ることを特徴とする１，３−ブタジエン及びメタクロレインの製造方法。
工程（Ａ）：酸化反応触媒として一般式Ｍｏ１２ＣｏｂＦｅｃＢｉｄＣｅeＴｌｆＳｂｇＯｊ（ここで、ｂ＝３〜１５、ｃ＝０．９を超えて〜５、ｄ＝０．０１〜３、ｅ＝０．０１〜２、ｆ＝０．０１〜２、ｇ＝０．０１〜３、ｊ＝４０〜７９であり、ｃ／ｂ＝０．３〜１．２）で示される多元素系複合酸化物の存在下、少なくともｎ−ブテン及びｉｓｏ−ブテンと分子状酸素とを３００〜５０0℃で反応し、１，３−ブタジエン及びメタクロレインを反応生成ガスとして製造する工程。
工程（Ｂ）：工程（Ａ）で得られた反応生成ガスと水性媒体とを直接接触し、メタクロレイン水溶液と１，３−ブタジエンを含むガス分とに分離する工程。
工程（Ｃ）：工程（Ｂ）で得られたメタクロレイン水溶液からメタクロレインを分離・回収する工程。
工程（Ｄ）：工程（Ｂ）で得られたガス分から１，３−ブタジエンを分離・回収する工程。
【請求項２】
工程（Ａ）において、ｎ−ブテン及びｉｓｏ−ブテンを含むＣ４炭化水素として反応することを特徴とする請求項１に記載の１，３−ブタジエン及びメタクロレインの製造方法。
【請求項３】
工程（Ａ）におけるＣ４炭化水素のｉｓｏ−ブテン濃度が７〜５０容量％であることを特徴とする請求項２に記載の１，３−ブタジエン及びメタクロレインの製造方法。
【請求項４】
工程（Ａ）におけるｉｓｏ−ブテン／ｎ−ブテン比（容量比）＝０．１〜１．５の範囲であることを特徴とする請求項１〜３のいずれかに記載の１，３−ブタジエン及びメタクロレインの製造方法。
【請求項５】
工程（Ａ）における酸化反応触媒が、多元素系複合酸化物に、シリカ、アルミナ、シリカアルミナ及びシリコンカーバイドからなる群より選択される少なくとも１種類以上の不活性担体を含んでなる酸化反応触媒であることを特徴とする請求項１〜４のいずれかに記載の１，３−ブタジエン及びメタクロレインの製造方法。
【請求項６】
工程（Ｂ）における水性媒体の温度が−５〜５０℃であることを特徴とする請求項１〜５のいずれかに記載の１，３−ブタジエン及びメタクロレインの製造方法。
【請求項７】
工程（Ｃ）におけるメタクロレインを分離・回収する工程が、メタクロレイン水溶液を蒸留し、留出液をメタクロレイン相と水性媒体相に二相分離し、メタクロレインを分離・回収する工程であることを特徴とする請求項１〜６のいずれかに記載の１，３−ブタジエン及びメタクロレインの製造方法。
【請求項８】
工程（Ｄ）における１，３−ブタジエンを分離・回収する工程が、ガス分を圧縮ガスとした後に、該圧縮ガスを吸収溶剤と接触し、１，３−ブタジエンを吸収した溶剤より１，３−ブタジエンを含有するガス分として分離・回収することを特徴とする請求項１〜７のいずれかに記載の１，３−ブタジエン及びメタクロレインの製造方法。
【発明の詳細な説明】
【技術分野】
【０００１】
本発明は、１，３−ブタジエン及びメタクロレインの製造方法に関するものであり、さらに詳細には、ｎ−ブテン及びｉｓｏ−ブテン、さらにそれらを含むＣ４炭化水素を原料とし、合成ゴムの原料として工業的に有用な１，３−ブタジエンとメタクリル酸、メタクリル酸メチル（ＭＭＡ）及びＭＭＡ樹脂の原料として工業的に有用なメタクロレインとを、実質的に効率良く製造することが可能となる１，３−ブタジエンとメタクロレインの製造方法に関するものである。
【背景技術】
【０００２】
１，３−ブタジエンの製造法は、工業的にはナフサ分解からのｎ−ブテン、ｉｓｏ−ブテン及び１，３−ブタジエンを含むＣ４留分からジメチルホルムアミド、Ｎ−メチルピロリドン、ジメチルアセトアミド等の抽出溶剤を用いた抽出蒸留プロセスによる製造方法が一般的に知られている。
【０００３】
また、酸化反応触媒の存在下、ｎ−ブテンと分子状酸素を原料とし酸化脱水素反応を行い、得られた１，３−ブタジエンを含む反応生成ガスから、副生成物及び窒素、分子状酸素及び炭酸ガスを除去した後、上記の抽出分離プロセスにより１，３−ブタジエンを製造する方法も知られている。
【０００４】
一方、メタクロレインは、ｉｓｏ−ブテンまたはｔｅｒｔ−ブチルアルコールと分子状酸素を原料とし、酸化反応触媒の存在下で、部分酸化によるメタクロレインの製造方法が知られている。
【０００５】
しかし、何れの方法も、１，３−ブタジエンまたはメタクロレインをそれぞれ単独で製造する方法であり、１，３−ブタジエン及びメタクロレインを同時に製造する方法ではない。
【０００６】
そして、１，３−ブタジエン及びメタクロレインを同時に製造する方法としては、いくつかの方法が提案されており、例えばｎ−ブテン及びｉｓｏ−ブテンを含むＣ４炭化水素と分子状酸素を、特定の酸化反応触媒と接触させ、１，３−ブタジエンとメタクロレインを製造する方法（例えば特許文献１〜４参照。）、また、ｎ−ブテン、ｉｓｏ−ブテン及びｎ−ブタン、ｉｓｏ−ブタンを含むＣ４炭化水素から、ｎ−ブタン及びｉｓｏ−ブタンを除去したｎ−ブテン及びｉｓｏ−ブテンの混合ガスと分子状酸素を酸化反応触媒に接触させ、１，３−ブタジエンとメタクロレインを生成し、メタクロレインを回収した後、１，３−ブタジエンを含むガスを溶媒抽出により、１，３−ブタジエンを回収する１，３−ブタジエンとメタクロレインを製造する方法（例えば特許文献５参照。）、等が提案されている。
【先行技術文献】
【特許文献】
【０００７】
【特許文献１】特公昭４９−００４４４１号公報（例えば第１頁参照。）
【特許文献２】特開昭５２−１１１５０６号公報（例えば第１頁参照。）
【特許文献３】特開昭５０−１３０７０９号公報（例えば第１頁参照。）
【特許文献４】特開昭５８−０７４６２２号公報（例えば第１頁参照。）
【特許文献５】特開昭４９−０２６２０６号公報（例えば第１頁参照。）
【発明の概要】
【発明が解決しようとする課題】
【０００８】
しかしながら、特許文献１〜４に提案された方法は、１，３−ブタジエン及びメタクロレインを製造する触媒組成を提案するものであり、分離、回収を含めた１，３−ブタジエン及びメタクロレインの製造方法については提案されていない。
【０００９】
また、特許文献５に提案された方法においては、メタクロレインはメタクロレイン分離工程で分離する、とのみ記載されているにとどまり、具体的記載はなく、不純物の除去方法も記載されておらず、１，３−ブタジエン及びメタクロレインの具体的な製造方法とは言い難いものである。
【００１０】
このように、何れの提案も工業的な製造方法としては満足できるものではないことが現状であり、ｎ−ブテンとｉｓｏ−ブテン、それらを含むＣ４炭化水素と分子状酸素を酸化反応触媒の存在下で接触し、１，３−ブタジエンとメタクロレインを生成し、実質的に且つ効率良く１，３−ブタジエン及びメタクロレインを製造する方法が望まれていた。
【課題を解決するための手段】
【００１１】
そこで、本発明者らは上記課題を解決するため鋭意検討した結果、ｎ−ブテンとｉｓｏ−ブテン及び分子状酸素を原料とし、特定の工程、特に１，３−ブタジエン及びメタクロレインを含む反応生成ガスと水性媒体とを接触し、メタクロレイン水溶液と１，３−ブタジエンを含むガス分とに分離する工程を経てなることにより、実質的に且つ効率良く１，３−ブタジエン及びメタクロレインを製造する方法となることを見出し、本発明を完成するに至った。
【００１２】
即ち、本発明は、少なくとも下記の工程（Ａ）〜（Ｄ）を経ることを特徴とする１，３−ブタジエン及びメタクロレインの製造方法に関するものである。
工程（Ａ）：酸化反応触媒として一般式Ｍｏ１２ＣｏｂＦｅｃＢｉｄＣｅeＴｌｆＳｂｇＯｊ（ここで、ｂ＝３〜１５、ｃ＝０．９を超えて〜５、ｄ＝０．０１〜３、ｅ＝０．０１〜２、ｆ＝０．０１〜２、ｇ＝０．０１〜３、ｊ＝４０〜７９であり、ｃ／ｂ＝０．３〜１．２）で示される多元素系複合酸化物の存在下、少なくともｎ−ブテン及びｉｓｏ−ブテンと分子状酸素とを３００〜５００℃で反応し、１，３−ブタジエン及びメタクロレインを反応生成ガスとして製造する工程。
工程（Ｂ）：工程（Ａ）で得られた反応生成ガスと水性媒体とを直接接触し、メタクロレイン水溶液と１，３−ブタジエンを含むガス分とに分離する工程。
工程（Ｃ）：工程（Ｂ）で得られたメタクロレイン水溶液からメタクロレインを分離・回収する工程。
工程（Ｄ）：工程（Ｂ）で得られたガス分から１，３−ブタジエンを分離・回収する工程。
【００１３】
以下に本発明を詳細に説明する。
【００１４】
本発明の１，３−ブタジエン及びメタクロレインの製造方法は、少なくとも上記の工程（Ａ）〜（Ｄ）、特に１，３−ブタジエン及びメタクロレインを含む反応生成ガスと水性媒体とを直接接触し、メタクロレイン水溶液と１，３−ブタジエンを含むガス分とに分離する工程、を経てなることにより、実質的に且つ効率良く１，３−ブタジエン及びメタクロレインを製造する方法となるものである。
【００１５】
本発明の１，３−ブタジエン及びメタクロレインの製造方法における工程（Ａ）は、酸化反応触媒の存在下、少なくともｎ−ブテン及びｉｓｏ−ブテンと分子状酸素とを３００〜５００℃で反応し、１，３−ブタジエン及びメタクロレインを生成し、該１，３−ブタジエン及び該メタクロレインを含む反応生成ガスとして製造する工程である。
【００１６】
該工程（Ａ）における酸化反応触媒としては、ｎ−ブテン、ｉｓｏ−ブテン及び分子状酸素から１，３−ブタジエン及びメタクロレインを生成することが可能な酸化反応触媒であれば如何なる触媒をも用いることは可能であり、例えば特公昭４９−００４４４１号公報、特開昭５２−１１１５０６号公報、特開昭５０−１３０７０９号公報、特開昭５８−０７４６２２号公報、等に提案の酸化反応触媒、一般式Ｍｏ１２ＣｏｂＦｅｃＢｉｄＣｅeＴｌｆＳｂｇＯｊ（ここで、ｂ〜ｇはそれぞれ、ｂ＝３〜１５、ｃ＝０．４〜６、ｄ＝０．０１〜３、ｅ＝０．０１〜２、ｆ＝０．０１〜２、ｇ＝０．０１〜３、ｊ＝４０〜７９である。）で示される多元素系複合酸化物からなる酸化反応触媒、等を挙げることができ、その中でも特に１，３−ブタジエン及びメタクロレインの生産性に優れることから、一般式Ｍｏ１２ＣｏｂＦｅｃＢｉｄＣｅeＴｌｆＳｂｇＯｊ（ここで、ｂ〜ｇはそれぞれ、ｂ＝３〜１５、ｃ＝０．４〜６、ｄ＝０．０１〜３、ｅ＝０．０１〜２、ｆ＝０．０１〜２、ｇ＝０．０１〜３、ｊ＝４０〜７９である。）で示される多元素系複合酸化物からなる酸化反応触媒であることが好ましい。
【００１７】
ここで、一般式Ｍｏ１２ＣｏｂＦｅｃＢｉｄＣｅeＴｌｆＳｂｇＯｊで示される多元素系複合酸化物からなる酸化反応触媒は、多元素系複合酸化物としてＣｅ及びＴｌを含むことから、特に１，３−ブタジエン及びメタクロレインを高活性、高選択性で製造することが可能となるものである。そして、ｂ〜ｇは、多元素系複合酸化物を構成する金属元素（Ｍｏ、Ｃｏ、Ｆｅ、Ｂｉ、Ｃｅ、Ｔｌ、Ｓｂ）のＭｏに対する構成比（Ｍｏ基準；１２）であり、ｊは、多元素系複合酸化物を構成する酸素の構成比（Ｍｏ基準；１２）であり、ｂ〜ｇはそれぞれ、ｂ＝３〜１５、ｃ＝０．４〜６、ｄ＝０．０１〜３、ｅ＝０．０１〜２、ｆ＝０．０１〜２、ｇ＝０．０１〜３、ｊ＝４０〜７９となることにより、高活性、高選択性、高生産性、長寿命を有する触媒となるものであり、特に、高活性、高選択性を示す触媒となることから、ｂ＝４〜１０、ｃ＝１〜５、ｄ＝０．１〜２、ｅ＝０．０５〜１、ｆ＝０．０５〜１、ｇ＝０．０１〜２、ｊ＝４０〜７９であることが好ましい。また、該多元素系複合酸化物におけるＦｅとＣｏの構成比がｃ／ｂ＝０．３〜１．２であることにより、高活性、高選択性、高生産性、長寿命を有する触媒となるものであり、特に、高活性、高選択性を示す触媒となることから、ｃ／ｂ＝０．４〜１．１にあるものが特に好ましい。
【００１８】
該多元素系複合酸化物におけるＣｏ、Ｆｅ、Ｂｉの構成比に制限はなく、その中でも、特に高活性、高選択性、高生産性に優れる触媒となることから、Ｃｏ、Ｆｅ、Ｂｉの構成比が、ｄ／（ｂ＋ｃ×１．５）＝０．０１〜１の関係にある多元素系複合酸化物からなることが好ましく、さらに０．０２〜０．５の関係にある多元素系複合酸化物からなることが好ましい。
【００１９】
さらに、該多元素系複合酸化物においては、より高活性、高選択性を示す酸化反応触媒となることから、さらにバナジウム、ニオブ、ランタン、サマリウム、カリウム、ルビジウム及びセシウムからなる群より選択される１種以上の元素の酸化物を含む多元素系複合酸化物であることが好ましく、その際の構成比は（Ｍｏ基準：１２）０．０１〜２であることが好ましい。
【００２０】
また、該多元素系複合酸化物からなる酸化反応触媒は、上記一般式で示される多元素系複合酸化物からなる物であれば、そのままでも触媒とすることが可能であり、その中でも、特に触媒として取り扱い性、活性、持続性に優れたものとなることから、不活性担体に担持したもの、または不活性担体で希釈したものとすることが好ましく、該不活性担体として、例えばシリカ、アルミナ、シリカアルミナ、シリコンカーバイド等を挙げることができ、その中でも、特に触媒とする際の成型性に優れることからシリカが好ましい。また、不活性担体を用いる際の添加量は、特に制限はなく、その中でも多元素系複合酸化物に対し１〜５０ｗｔ．％であることが好ましく、特に５〜３０ｗｔ．％であることが好ましい。
【００２１】
該多元素系複合酸化物からなる酸化反応触媒の調製方法としては、該一般式で示されるモリブデン、コバルト、鉄、ビスマス、セリウム、タリウム及びアンチモンを金属元素として含む多元素系複合酸化物を製造することが可能であれば如何なる方法をも用いることが可能であり、例えば各金属元素の硝酸塩、アンモニウム塩、有機酸塩、ハロゲン化物、水酸化物等の塩類、酸化物、または、その塩類を組み合わせて使用することが可能であり、それぞれを組み合わせて用い、蒸発乾固法により調製することも可能である。
【００２２】
そして、より詳細な調製方法としては、例えば、加熱した蒸留水に七モリブデン酸六アンモニウム四水和物を溶解した後に、純水に硝酸タリウム、硝酸コバルト六水和物、硝酸鉄（ＩＩＩ）九水和物を溶解させた水溶液、硝酸ビスマス六水和物を溶解させた硝酸水溶液、硝酸セリウム六水和物を溶解させた水溶液、及び、酸化アンチモンを順次撹拌しながら添加し、最後にシリカの一種であるハイフロスーパーセルを加え、撹拌しながら加熱濃縮し、スラリーとし、該スラリーを乾燥、熱処理、焼成を行う方法を挙げることができる。加熱濃縮を行う際の濃縮時間は任意であり、その中でも、特に高活性の１，３−ブタジエン及びメタクロレインの製造触媒が得られることから、１〜２４時間であることが好ましく、さらに２〜１２時間であることが好ましい。また、乾燥を行う際の乾燥方法としては、例えば、噴霧乾燥、恒温槽、環状炉、マッフル炉等による乾燥等があげられ、乾燥温度としては、９０〜１５０℃が好ましく、特に１００〜１２０℃であることが好ましい。そして、乾燥後の固体の熱処理は、塩等を分解するものであり、その際には、空気気流中で熱処理を行うことも可能であり、該熱処理方法は、例えばマッフル炉、環状炉、ロータリーキルン等を用いて行うことが可能であり、その際の熱処理温度としては、特に制限はなく、その中でも高活性、高選択性を有する触媒が得られることから、２００〜４００℃であることが好ましく、特に２５０〜３５０℃であることが好ましい。また、熱処理時間にも特に制限はなく、高活性、高選択性を有する触媒が得られることから、０．５〜１２時間が好ましく、特に１〜６時間が好ましい。さらに、熱処理後の焼成については、空気気流中で行うことも可能であり、例えばマッフル炉、環状炉、ロータリーキルン等を使用し焼成することができる。その際の焼成温度としては、高活性、高選択性を有する触媒が得られることから、４００〜６００℃が好ましく、特に４５０〜５５０℃であることが好ましい。
【００２３】
該工程（Ａ）における酸化反応触媒の形状に限定はなく如何なる形状を有するものであっても良く、例えば球状、楕円状、円柱状、筒状、ハニカム状、粉体、顆粒状等の形状を挙げることができ、その中でも、特に効率的に１，３−ブタジエン及びメタクロレインを製造する触媒となることから、球状、円柱状、筒状、ハニカム状、顆粒状の形状を有するものであることが好ましい。また、その際の成型方法は、例えば打錠成型、押出成型、スラリーを乾燥後熱処理し、粉砕してふるい分けする方法が挙げられる。そして、成型の際には、必要に応じシリカ、シリカゾル、アルミナ、アルミナゾル、グラファイト、セルロース等の成型助剤を混在させても良い。
【００２４】
該工程（Ａ）は、少なくともｎ−ブテン及びｉｓｏ−ブテンと分子状酸素とを反応することにより１，３−ブタンジエン及びメタクロレインを反応生成ガスとして製造する工程であり、その際のｎ−ブテンとしては、１−ブテン、２−ブテン及び１−ブテンと２―ブテンの混合物を挙げることができる。尚、１，３−ブタジエンはｎ−ブテンを原料として生成するものであり、メタクロレインはｉｓｏ−ブテンを原料として生成するものである。そして、ｎ−ブテンとｉｓｏ−ブテンとしては、ｎ−ブテンとｉｓｏ−ブテンの混合物でも、ｎ−ブテンとｉｓｏ−ブテンを含むＣ４炭化水素であっても良く、該Ｃ４炭化水素として、例えばナフサのクラッキングより生成したＣ４留分から、１，３−ブタジエンを抜いたＳ−Ｃ４留分、更に、Ｓ−Ｃ４留分からｉｓｏ−ブテンの一部を抜いたＳＳ−Ｃ４留分等が挙げられる。また、ｎ−ブテンとｉｓｏ−ブテンの比率は、１，３−ブタジエンが効率良く得られる製造方法になることから、特にｉｓｏ−ブテン／ｎ−ブテン比（容量比）が０．１〜１．５であることが好ましく、Ｃ４炭化水素である場合、その組成比は、ｎ−ブテンが５０〜９３容量％、ｉｓｏ−ブテンが７〜５０容量％、ｎ−ブタンとｉｓｏ−ブタンの和が０〜３０容量％の範囲であり、ｉｓｏ−ブテン／ｎ−ブテン比（容量比）が０．１〜１．５であるＣ４炭化水素であることが好ましい。
【００２５】
該工程（Ａ）は、効率的に１，３−ブタジエン及びメタクロレインを製造することが可能となり、１，３−ブタジエン及びメタクロレインを反応生成ガスとすることが可能となることから反応温度３００〜５００℃で反応を行うものであり、特に酸化反応触媒の寿命が長くなる製造方法となることから３００〜４５０℃であることが好ましい。
【００２６】
工程（Ａ）の実施に際し、その際の反応形式としては、例えば固定床流通式、流動床等が挙げられる。また、気相法で実施する際の反応場におけるｎ−ブテンとｉｓｏ−ブテンを含む混合ガス濃度（Ｃ４炭化水素のガス濃度）は、爆発範囲外であれば良く、その中でも効率的な１，３−ブタジエン及びメタクロレインの製造が可能になることから、１〜２０容量％が好ましく、特に３〜１５容量％が好ましい。そして、該原料ガス中の分子状酸素の濃度についても、爆発範囲外であれば良く、その中でも効率的な１，３−ブタジエン及びメタクロレインの製造方法となるから、１〜３０容量％であることが好ましく、特に３〜２０容量％であることが好ましい。さらに、該原料ガスには、必要で有れば、窒素、水蒸気、炭酸ガス等の不活性ガスを加えて希釈してもよい。
【００２７】
また、工程（Ａ）を実施する際の原料ガスの気体時空間速度（ＧＨＳＶ）は、制限はなく、その中でも特に効率的に１，３−ブタジエン及びメタクロレインの製造が可能となることから、気体時空間速度１００〜１００００ｈ−１が好ましく、特に２００〜５０００ｈ−１であることが好ましい。その際の反応圧力も制限がなく、その中でも効率的に１，３−ブタジエン及びメタクロレインの製造が可能となることから、０．０５〜１．０ＭＰａが好ましく、特には０．１〜０．５ＭＰａであることが好ましい。
【００２８】
本発明の１，３−ブタジエン及びメタクロレインの製造方法における工程（Ｂ）は、工程（Ａ）で得られた反応生成ガスと水性媒体とを直接接触し、メタクロレイン水溶液と１，３−ブタジエンを含むガス分とに分離する工程であり、本発明の１，３−ブタジエン及びメタクロレインの製造方法は、該工程（Ｂ）を経てなることにより、実質的に且つ効率良く１，３−ブタジエン及びメタクロレインを製造する方法となるものである。
【００２９】
ここで、反応生成ガスは工程（Ａ）による生成ガスであり、反応生成物である１，３−ブタジエン及びメタクロレインを含むガスであり、さらに未反応原料であるｎ−ブテン、ｉｓｏ−ブテンを含むものであってもよく、さらに反応原料に含まれる場合もあるｎ−ブタン、ｉｓｏ−ブタンはもとより、反応副生成物を含むものであってもよい。
【００３０】
また、水性媒体としては、例えば蒸留水、イオン交換水、上水、飲料水、工業用水等を挙げることができる。
【００３１】
そして、該工程（Ｂ）は、工程（Ａ）で得られた１，３−ブタジエン及びメタクロレインを含む反応生成ガスと水性媒体とを直接接触することにより、メタクロレイン水溶液と１，３−ブタジエンを含むガス分とに分離する工程であり、その際の反応生成ガスと水性媒体との直接接触法に制限はなく、その中でもメタクロレインの水性媒体への溶解性が優れることから、例えば充填塔、棚段塔、スプレー塔、ぬれ壁塔、気泡塔等の吸収塔による直接接触が好ましく、特に充填塔、棚段塔、スプレー塔が好ましく、さらに充填塔が好ましい。
【００３２】
充填塔を用いる場合、充填塔の充填物には限定はなく、単位容量当たりの比表面積が大きく、空隙率が大きくガスの流れに対する抵抗が小さく、耐食性、耐熱性、機械的強度の高い物が好ましいことから、その中でも磁製、金属製またはプラスチック製のラシヒリング、レッシングリング、ベルルサドル、インタロックスサドル、ポールリング等が挙げられ、耐食性、耐熱性から、特に磁製のラシヒリング、レッシングリング、ベルルサドル、インタロックスサドルが好ましい。
【００３３】
反応生成ガスと水性媒体との接触方法は、直接接触が可能であれば如何なる制限はなく、例えば並流接触、向流接触等が挙げられ、特にメタクロレインの水性媒体への吸収効率が優れることから特に向流接触が好ましい。また、直接接触を行う際の水性媒体の温度には制限はなく、その中でもメタクロレインの吸収効率がよいことから、−５〜５０℃が好ましく、特に０〜２０℃が好ましい。
【００３４】
１，３−ブタジエンとメタクロレインを含む反応生成ガスと直接接触を行う際の単位時間の水性媒体の量には特に制限はなく、その中でもメタクロレインの吸収効率がよいことから、メタクロレインの単位時間の生成重量に対し、２０〜５００倍が好ましく、特に３０〜３００倍が好ましい。
【００３５】
１，３−ブタジエンとメタクロレインを含む反応生成ガスと水性媒体との接触時間に制限はなく、その中でもメタクロレインの吸収効率がよいことから、充填塔の充填容量に対し気体時空間速度（ＧＨＳＶ）で０．１〜１０００ｈ−１が好ましく、特に１〜５００ｈ−１が好ましい。また、圧力にも制限はなく、その中でも常圧〜０．２ＭＰａであることが好ましい。
【００３６】
工程（Ｂ）の一例としては、充填塔の塔下部より１，３−ブタジエン及びメタクロレインを含む反応生成ガスを供給し、塔頂部より水性媒体を供給し、向流直接接触で吸収剤である水性媒体と接触しメタクロレインを吸収し、塔底部よりメタクロレイン水溶液に、塔頂部からは１，３−ブタジエンを含むガス分に分離する方法等が挙げられる。その際の１，３−ブタジエンを含むガス分中のメタクロレイン濃度には、制限はなく、１，３−ブタジエンの回収率が良くなることから、１モル％以下が好ましく、特に０．５モル％以下、さらには０．３モル％以下が好ましい。
【００３７】
また、工程（Ａ）から工程（Ｂ）の間、必要で有れば、得られた１，３−ブタジエンとメタクロレインを含む反応生成ガスを除熱しても良い。ここで反応生成ガスの除熱温度に制限はなく、その中でも反応生成ガス中の生成物及び副生成物が凝集されないことから、１５０〜２５０℃が好ましく、特に１７０〜２００℃が好ましい。
【００３８】
本発明の１，３−ブタジエン及びメタクロレインの製造方法における工程（Ｃ）は、工程（Ｂ）で得られたメタクロレイン水溶液からメタクロレインを分離・回収する工程である。
【００３９】
その際に、メタクロレイン水溶液からメタクロレインを分離・回収する方法としては、メタクロレインの分離・回収が可能であれば如何なる方法を用いることも可能であり、その中でも、メタクロレイン水溶液からメタクロレインを容易に分離・回収することが可能となることから、蒸留塔による蒸留操作によりメタクロレインを分離・回収することが好ましい。その際の蒸留塔の種類には限定はなく、例えば充填式、棚段式等が挙げられる。また、蒸留操作の方法としては、例えば、メタクロレインと水性媒体の共沸混合物を塔頂から留出液として留出させ、塔底部から得られる缶出液は、前記のメタクロレインの吸収液として再循環させる方法を挙げることができる。蒸留操作の圧力は、減圧、常圧の何れでもかまわず、その際の温度にも制限はなく、その中でもメタクロレインを効率的に得ることができることから、１１０℃以下が好ましく、特に８０℃以下が好ましい。蒸留塔の段数にも制限はなく、その中でも効率的にメタクロレインと水性媒体の共沸混合物を得ることが可能であることから、２０〜５０段が好ましく、特に、２５〜４０段が好ましい。
【００４０】
蒸留によって得られたメタクロレインと水性媒体の共沸混合物を分離する方法としては、メタクロレイン相と水性媒体相の二相分離が好ましい。二相分離の方法には限定が無く、例えば、デカンター、分液ロート、遠心分離等が挙げられ、効率的なメタクロレイン相と水性媒体相との分離が可能となることから、デカンターが好ましく用いられる。メタクロレイン相と水性媒体相の二相分離の際の液温には特に制限はなく、その中でも液温が低いほどメタクロレイン相への水性媒体の溶解性が劣り、効率的な分離・回収が可能となることから、−５〜４５℃が好ましく、特に−５〜１５℃が好ましい。
【００４１】
本発明の１，３−ブタジエン及びメタクロレインの製造方法における工程（Ｄ）は、工程（Ｂ）で得られたガス分から１，３−ブタジエンを分離・回収する工程である。その際のガス分としては、生成物である１，３−ブタジエン、未反応のＣ４炭化水素の他にオフガスとして分子状酸素、窒素、一酸化炭素、二酸化炭素等を含むものである。
【００４２】
その際に、該ガス分から１，３−ブタジエンを分離・回収する方法としては、１，３−ブタジエンの分離・回収が可能であれば如何なる方法を用いることも可能であり、その中でも、該ガス分から１，３−ブタジエンを容易に分離・回収することが可能となることから、該ガス分を圧縮機に移送し、０．５ＭＰａ以上に圧縮した後に、直冷式または間冷式の熱交換器等で冷却した後、１，３−ブタジエン及び未反応のＣ４炭化水素を回収するための吸収塔に移送し、更に１，３−ブタジエン及びＣ４炭化水素を吸収溶剤と接触させ、塔底部から１，３−ブタジエンを含む吸収液を回収し、更に、１，３−ブタジエンを含む吸収液を放散塔に移送し、塔頂部から１，３−ブタジエンを主成分とするガス分を回収する方法が好ましい。その際の吸収塔での吸収溶剤としては、Ｃ５〜Ｃ２０の飽和炭化水素類であるペンタン、ヘキサン、ヘプタン、オクタン、ノナン、デカン等やＣ６〜Ｃ９の芳香族炭化水素類であるベンゼン、トルエン、キシレン、キュメン等を挙げることができる。また、吸収塔の塔頂部から分子状酸素、窒素、一酸化炭素、二酸化炭素等のオフガスが回収される。
【００４３】
そして、必要であれば、１，３−ブタジエンを主成分とするガスを精製しても良い。１，３−ブタジエンの精製方法に限定はなく、公知の方法で行うことができる。例えばジメチルホルムアミド、Ｎ−メチルピロリドン、ジメチルアセトアミド等の抽出溶剤を用い抽出蒸留により１，３−ブタジエンを精製する方法が挙げられる。
【００４４】
本発明の１，３−ブタジエン及びメタクロレインの製造方法を実施する際のフローの具体的一例示を図１に示す。
【００４５】
ここで、１は酸化反応器、２はメタクロレイン吸収塔、３はメタクロレイン蒸留塔、４はデカンター、５は圧縮機、６は１，３−ブタジエン吸収塔、７は放散塔、８〜１１は熱交換器又は凝集器、１２〜２５は配管を示す。
【００４６】
配管１２より、ｎ−ブテン及びｉｓｏ−ブテン、それらを含むＣ４炭化水素、分子状酸素、窒素、スチームを含む原料ガスを酸化反応器１に供給し、酸化反応触媒と接触させることにより、１，３−ブタジエン及びメタクロレインを生成し、これらを含む反応生成ガスを製造する。
【００４７】
得られた１，３−ブタジエンとメタクロレインを含む反応生成ガスは、配管１３からメタクロレイン吸収塔２に移送される。この際、反応生成ガスは、熱交換機８により除熱される。そして、メタクロレイン吸収塔２においては、配管１６より水性媒体を供給し、配管１８からは後述のメタクロレイン蒸留塔３の塔底部からの管出液を供給することにより、メタクロレインを水性媒体に吸収する。メタクロレイン吸収塔２の塔底部からはメタクロレイン水溶液、塔頂部からは１，３−ブタジエン及び未反応のＣ４炭化水素を含むガス分が得られる。
【００４８】
得られたメタクロレイン水溶液は、配管１５を経てメタクロレイン蒸留塔３に移送され、蒸留を行う。該メタクロレイン蒸留塔３の塔底部の缶出液は、配管１８を経てメタクロレイン吸収塔２に再循環される。また、塔頂部からはメタクロレインと水性媒体との共沸混合物の留出液が得られ、配管１７を経て、デカンター４に移送され、デカンテーションを行い、配管１９からメタクロレインが得られる。配管２０の液は、メタクロレイン蒸留塔３に再循環される。
【００４９】
１，３−ブタジエンを含むガス分は、メタクロレイン吸収塔２の塔頂部から、配管１４を経て圧縮機５に送られ、配管２１を経て１，３−ブタジエン吸収塔６に送られ、塔底部から１，３−ブタジエンを含む吸収液が、塔頂部からは分子状酸素、窒素、一酸化炭素、二酸化炭素等のオフガスが得られる。オフガスは、配管２２をへてオフガスの処理工程（図１には未記載。）に移送してもよいし、また、必要で有れば、オフガスの一部を酸化反応器１の前に再循環しても良い。
【００５０】
そして、１，３−ブタジエン吸収塔６の塔底部からの１，３−ブタジエンを含む吸収液は、配管２３を経て放散塔７に送られ、塔頂部の配管２４からは１，３−ブタジエンを主成分とするガス分が得られる。必要であれば、配管２４を経て１，３−ブタジエン精製工程（図１には未記載。）に移送し、さらに精製しても良い。放散塔７の塔底部から得られる吸収液は１，３−ブタジエン吸収塔６の塔上部に再循環される。
【発明の効果】
【００５１】
本発明によれば、ｎ−ブテン及びｉｓｏ−ブテン、さらにそれらを含むＣ４炭化水素を原料とし、合成ゴムの原料として工業的に有用な１，３−ブタジエンとメタクリル酸、メタクリル酸メチル（ＭＭＡ）及びＭＭＡ樹脂の原料として工業的に有用なメタクロレインとを、実質的に効率良く製造することが可能となる。
【実施例】
【００５２】
以下、実施例により本発明をさらに具体的に説明するが、本発明はこれらの実施例に限定されるものではない。
（反応評価）
ガスクロマトグラフ（島津製作所製、（商品名）ＧＣ−１４Ａ）で行い、キャピラリーカラム（ＧＬサイエンス社製、（商品名）ＴＣ−ＦＦＡＰ）、キャピラリーカラム（ＧＬサイエンス社製、（商品名）Ａｌ２Ｏ３／ＫＣｌ）を使用し、水素炎イオン化検出器（ＦＩＤ）、及び、パックドカラム（ＧＬサイエンス社製、（商品名）ＭＳ−５Ａ）、パックドカラム（ＧＬサイエンス社製、（商品名）Ｐｏｒａｐａｋ  Ｑ）を使用し、熱伝導度型検出器（ＴＣＤ）を用い、各工程の生成物（１，３−ブタジエン、メタクロレイン、副生物）を定量した。
【００５３】
（ｎ−ブテン転化率）
１，３−ブタジエン生成量、ｎ−ブテン由来副生成物量、未反応ｎ−ブテンから下記式（１）より算出した。
【００５４】
【数１】
0005903878.tif 000002
（１，３−ブタジエン収率）
１，３−ブタジエン生成量、ｎ−ブテン由来副生成物量、未反応ｎ−ブテンから下記式（２）より算出した。
【００５５】
【数２】
0005903878.tif 000003
（ｉｓｏ−ブテン転化率）
メタクロレイン生成量、ｉｓｏ−ブテン由来副生成物量、未反応ｉｓｏ−ブテンから下記式（３）より算出した。
【００５６】
【数３】
0005903878.tif 000004
（メタクロレイン収率）
メタクロレイン生成量、ｉｓｏ−ブテン由来副生成物量、未反応ｉｓｏ−ブテンから下記式（４）より算出した。
【００５７】
【数４】
0005903878.tif 000005
調製例１（酸化反応触媒の調製）
蒸留水４８ｍｌに七モリブデン酸六アンモニウム四水和物（和光純薬製）３３．９ｇを加え、８５℃に加熱し撹拌、溶解した。次に４８ｍｌの蒸留水に硝酸タリウム（和光純薬製）１．３ｇ、硝酸コバルト六水和物（和光純薬製）２６．７ｇ、硝酸鉄九水和物（和光純薬製）２４．５ｇを加え、８５℃に加熱して溶解した後、七モリブデン酸六アンモニウム水溶液に添加した。次に、蒸留水８ｍｌに比重１．３８の硝酸１ｍｌ（和光純薬製）を加え、硝酸ビスマス六水和物（和光純薬製）４．１ｇを添加し溶解した溶液を準備しておき添加した。更に、蒸留水８ｍｌに硝酸セリウム六水和物（和光純薬製）０．４ｇを添加し溶解した溶液を準備し、添加した。
【００５８】
そして、三酸化アンチモン（東京化成製）１．１ｇ、シリカの一種であるハイフロスーパーセル（和光純薬製）４．３ｇを添加し、８５℃で５時間加熱撹拌し、スラリーを得た。
【００５９】
得られたスラリーを、１１０℃で１８時間乾燥した後、粉砕し、グラファイト（和光純薬製）０．６ｇを添加し、直径３ｍｍ×長さ３ｍｍの円柱状に成型した。
【００６０】
得られた成型物を、空気２００ｍｌ／ｍｉｎで通気しながら、３００℃で２時間、５００℃で５時間焼成を行い、酸化反応触媒を得た。
【００６１】
得られた酸化反応触媒の組成は、Ｍｏ１２Ｃｏ５．７Ｆｅ３．８Ｂｉ０．５Ｃｅ０．１Ｔｌ０．３Ｓｂ０．５Ｏ４９．１（ｃ／ｂ＝０．６７、ｄ／（ｂ＋ｃ×１．５）＝０．０４）である多元素系複合酸化物からなり、ＳｉＯ２を１０ｗｔ．％含むものであった。
【００６２】
調製例２（酸化反応触媒の調製）
蒸留水４８ｍｌに七モリブデン酸六アンモニウム四水和物（和光純薬製）３３．９ｇを加え、８５℃に加熱し撹拌、溶解した。次に４８ｍｌの蒸留水に硝酸タリウム（和光純薬製）２．５ｇ、硝酸コバルト六水和物（和光純薬製）２５．４ｇ、硝酸鉄九水和物（和光純薬製）２３．３ｇを加え、８５℃に加熱して溶解した後、七モリブデン酸六アンモニウム水溶液に添加した。次に、蒸留水８ｍｌに比重１．３８の硝酸（和光純薬製）１ｍｌを加え、硝酸ビスマス六水和物（和光純薬製）７．７ｇを添加し溶解した溶液を準備しておき添加した。更に、蒸留水８ｍｌに硝酸セリウム六水和物（和光純薬製）０．７ｇを添加し溶解させた溶液も準備し、添加した。
【００６３】
そして、三酸化アンチモン（東京化成製）２．１ｇ、シリカの一種であるハイフロスーパーセル（和光純薬製）４．６ｇを添加し、８５℃で５時間加熱撹拌し、スラリーを得た。
【００６４】
得られたスラリーを、１１０℃で１８時間乾燥した後、粉砕し、グラファイト（和光純薬製）０．６ｇを添加し、直径３ｍｍ×長さ３ｍｍの円柱状に成型した。
【００６５】
得られた成型物を、空気２００ｍｌ／ｍｉｎで通気しながら、３００℃で２時間、５００℃で５時間焼成を行い、酸化反応触媒を得た。
【００６６】
得られた酸化反応触媒は、Ｍｏ１２Ｃｏ５．４Ｆｅ３．６Ｂｉ１．０Ｃｅ０．１Ｔｌ０．６Ｓｂ０．９Ｏ５０．１（ｃ／ｂ＝０．６７、ｄ／（ｂ＋ｃ×１．５）＝０．０９）である多元素系複合酸化物からなり、ＳｉＯ２を１０ｗｔ．％含むものであった。
【００６７】
実施例１
（工程（Ａ））
調製例１により得られた酸化反応触媒１０ｍｌに、直径３ｍｍ×長さ３ｍｍの筒状のラシヒリング１０ｍｌを加え、ステンレス製の酸化反応器に充填した。
【００６８】
そして、ｎ−ブテンとして１−ブテンを使用し、１−ブテン３１．２ｍｌ／ｍｉｎ、ｉｓｏ−ブテン５．３ｍｌ／ｍｉｎ（ｉｓｏ−ブテン／ｎ−ブテン＝０．１７）、分子状酸素４６ｍｌ／ｍｉｎ、窒素２５３ｍｌ／ｍｉｎ、水蒸気１４４ｍｌ／ｍｉｎを酸化反応器に通気させ、反応温度３８０℃で反応を行い、１，３−ブタジエン及びメタクロレインの製造を行った。
【００６９】
反応開始５時間目で、ｎ−ブテン転化率９５％、ｉｓｏ−ブテン転化率９７％、１，３−ブタジエン収率９１％、メタクロレイン収率６４％、反応開始１０００時間目でｎ−ブテン転化率９３％、ｉｓｏ−ブテン転化率９６％、１，３−ブタジエン収率８９％、メタクロレイン収率６５％で反応が進行した。
【００７０】
（工程（Ｂ））
工程（Ａ）で得られた１，３−ブタジエンとメタクロレインを含む反応生成ガスを２００℃とし、該反応生成ガスを内径２３ｍｍ、長さ１ｍのステンレスパイプに直径３ｍｍ×長さ３ｍｍの筒状のラシヒリングを充填したメタクロレイン吸収塔に供給した。このときメタクロレインの生成量は０．５ｇ／ｈであり、１０℃の蒸留水を１２０ｍｌ／ｈでメタクロレイン吸収塔の塔頂部から供給した。メタクロレインの単位時間の生成重量に対し蒸留水の供給量は、２４０倍であり、生成ガスの供給は、充填剤に対し気体時空間速度（ＧＨＳＶ）は４３ｈ−１であった。また、このときの全蒸留水の量は１リットルであり、この蒸留水を循環供給した。６５時間後、１リットルの蒸留水は３．３ｗｔ．％メタクロレインを含む水溶液となった。メタクロレイン吸収塔の塔頂部からは、１，３−ブタジエン濃度が１０．６容量％と１，３−ブタジエンが主生成物であるガスを２９６ｍｌ／ｍｉｎで得、メタクロレイン濃度は０．１％であった。
【００７１】
（工程（Ｃ））
工程（Ｂ）で得られた３．３ｗｔ．％のメタクロレイン水溶液１リットルを充填式の蒸留塔（柴田科学社製、（製品名）ＨＰ−１０００、理論段数３５段）に供給し、釜温度１０２℃、塔頂温度６２℃、常圧で蒸留した。メタクロレインと水の共沸液４０ｇを得、その共沸液を１０℃に冷却し、デカンターにてメタクロレイン相と水相を分離し、メタクロレイン３４ｇを得た。
【００７２】
（工程（Ｄ））
工程（Ｂ）で得られた１，３−ブタジエンを含むガス分をダイヤフラム式の圧縮機に導入し、ゲージ圧０．８ＭＰａまで圧縮し圧縮ガスとした。該圧縮ガスを３５℃まで冷却し、内径２３ｍｍ、長さ５０ｃｍのステンレスパイプに直径３ｍｍ×長さ３ｍｍの筒状のラシヒリングを充填した１，３−ブタジエン吸収塔に供給すると共に、吸収溶剤として１０℃に冷却した混合キシレンを１６ｍｌ／ｍｉｎで供給し、１，３−ブタジエンと未反応のＣ４炭化水素ガス（１−ブテン、ｉｓｏ−ブテン）を含むガス流とを向流接触させた。
【００７３】
ガス流中の９９％が吸収され、この液を放散塔に導き、塔頂部から９５容量％の１，３−ブタジエンを主成分とするガスを３３ｍｌ／ｍｉｎで得た。
【００７４】
実施例２
（工程（Ａ））
調製例１により得られた酸化反応触媒の代わりに、調製例２により得られた酸化反応触媒を用いた以外は、実施例１の工程（Ａ）と同様の方法により１，３−ブタジエン及びメタクロレインの製造を行った。
【００７５】
反応開始５時間目で、ｎ−ブテン転化率９４％、ｉｓｏ−ブテン転化率９７％、１，３−ブタジエン収率８９％、メタクロレイン収率６６％、反応開始１００時間目でｎ−ブテン転化率９３％、ｉｓｏ−ブテン転化率９６％、１，３−ブタジエン収率８８％、メタクロレイン収率６５％で反応が進行した。
【００７６】
（工程（Ｂ））
実施例１と同様の方法により、（Ａ）工程で得られた反応生成ガスから、メタクロレイン水溶液と１，３−ブタジエンを含むガス分との分離を行った。
【００７７】
６５時間後、１リットルの蒸留水は３．３ｗｔ．％メタクロレインを含む水溶液となった。メタクロレイン吸収塔の塔頂部からは、１，３−ブタジエン濃度が８．５容量％と１，３−ブタジエンが主生成物であるガスを３０９ｍｌ／ｍｉｎで得、メタクロレイン濃度は０．１％であった。
【００７８】
（工程（Ｃ））
工程（Ｂ）で得られた３．３ｗｔ．％のメタクロレイン水溶液１リットルを充填式の蒸留塔（柴田科学社製、（製品名）ＨＰ−１０００、理論段数３５段）に供給し、釜温度１０２℃、塔頂温度６２℃、常圧で蒸留した。メタクロレインと水の共沸液４０ｇを得、その共沸液を１０℃に冷却し、デカンターにてメタクロレイン相と水相を分離し、メタクロレイン３４ｇを得た。
【００７９】
（工程（Ｄ））
工程（Ｂ）で得られた１，３−ブタジエンを含むガスをダイヤフラム式の圧縮機に導入し、ゲージ圧０．８ＭＰａまで圧縮し圧縮ガスとした。該圧縮ガスを３５℃まで冷却し、内径２３ｍｍ、長さ５０ｃｍのステンレスパイプに直径３ｍｍ×長さ３ｍｍの筒状のラシヒリングを充填した１，３−ブタジエン吸収塔に供給すると共に、吸収溶剤として１０℃に冷却した混合キシレンを１６ｍｌ／ｍｉｎで供給し、１，３−ブタジエンと未反応のＣ４炭化水素ガスを含むガス流とを向流接触させた。
【００８０】
ガス流中の９９％が吸収され、この液を放散塔に導き、塔頂部から９３容量％の１，３−ブタジエンを主成分とするガスを２９ｍｌ／ｍｉｎで得た。
【００８１】
比較例１
工程（Ｂ）でメタクロレイン吸収塔に蒸留水を供給した代わりに、メタクロレイン吸収塔に混合キシレンを供給した以外は、実施例１と同様の方法により、１，３−ブタジエン及びメタクロレインの製造を試みた。
【００８２】
５時間後、メタクロレイン吸収塔の塔頂部からは、０．６容量％の１，３−ブタジエン、０．０５容量％のメタクロレインを含むガス２６５ｍｌ／ｍｉｎが得られ、混合キシレン溶液１リットル中には、メタクロレイン０．３ｗｔ．％、１，３−ブタジエン２．５ｗｔ．％が含まれており、メタクロレインと１，３−ブタジエンは分離はできいないことが確認されたため、以降の検討は中断した。
【産業上の利用可能性】
【００８３】
本発明の製造方法によれば少なくともｎ−ブテンおよびｉｓｏ−ブテンと分子状酸素とを反応することにより、高活性、高選択率、高効率で、合成ゴムの原料として工業的に有用な１，３−ブタジエンおよびメタクリル酸、メタクリル酸メチル（ＭＭＡ）およびＭＭＡ樹脂の原料として工業的に有用なメタクロレインを同時に製造でき、その産業上の利用可能性は極めて高いものである。
【図面の簡単な説明】
【００８４】
【図１】；本発明の１，３−ブタジエン及びメタクロレインの製造方法を実施する際のフローの具体的一例示を示す図。
【符号の説明】
【００８５】
１；酸化反応器
２；メタクロレイン吸収塔
３；メタクロレイン蒸留塔
４；デカンター
５：圧縮機
６：１，３−ブタジエン吸収塔
７：放散塔
８〜１１；熱交換器又は凝集器
１２〜２５；配管
【図１】
0005903878.tif 000006